【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
少なくとも１つのエステル繰り返し単位および１つのエーテル繰り返し単位を含むポリマーであって、前記ポリマーが式Ｉ：
【化６】
2021512200.tif 000001
のものであり、ここで、
ｘ、ｙおよびｚは、前記ポリマーの平均分子量が２００ｇ／ｍｏｌから５，０００，０００ｇ／ｍｏｌの間、または２００ｇ／ｍｏｌから１，０００，０００ｇ／ｍｏｌの間、または２００ｇ／ｍｏｌから５００，０００ｇ／ｍｏｌの間、または４００ｇ／ｍｏｌから１００，０００ｇ／ｍｏｌの間、または４００ｇ／ｍｏｌから２０，０００ｇ／ｍｏｌの間であり、ｘが１以上であり、ｙ＋ｚが１以上であるように、それぞれ独立して選択される整数であり、
Ｒ１およびＲ２は、水素、Ｃ１−２１アルキル、Ｃ２−２２アルケニル、Ｃ１−１０アルコキシアリル、Ｃ１−１０アルキル（アクリレート）、およびＣ１−１０アルキル（メタクリレート）からそれぞれ独立して選択される直鎖状または分枝状の置換基であり、
ｎ、ｍ、ｏ、およびｐは、整数であり、ｏは１から１０の間であり、ｎ、ｍ、およびｐは０から１０の間であり、
ＡおよびＢは、アルキル、アルケニル、アルキニル、アセチル、アルコキシル、エポキシ含有基、フラン含有基、第１級アミン含有基、マレイミド含有基、アクリレート含有基、および酸基からそれぞれ独立して選択される置換されているまたは置換されていない基であり、好ましくは、ＡもしくはＢの一方がアクリレートであるか、またはＡおよびＢが両方アクリレートであり、
好ましくは、前記ポリマーが、直鎖状、星状、および分枝状から選択される形状であり、
好ましくは、前記エステルおよびエーテル繰り返し単位が、交互に、ランダムに、またはブロック状に結合しており、
前記ポリマーが、好ましくは、熱可塑性ポリマーまたは熱硬化性ポリマーである、
ポリマー。
【請求項２】
ｎが０から３の間であり、Ｒ１が水素、メチル、−ＣＨ２−Ｏ−ＣＨ２−ＣＨ＝ＣＨ２基、および−ＣＨ＝ＣＨ２基から選択され、Ｒ１が水素であり、ｎ＝３である、請求項１に記載のポリマー。
【請求項３】
ｏおよびｐが、それぞれ２から４の間である、請求項１または２に記載のポリマー。
【請求項４】
ｍが０から４の間であり、Ｒ２が水素およびメチルから選択され、好ましくは、Ｒ２が水素であり、ｍ＝４である、請求項１から３のいずれか一項に記載のポリマー。
【請求項５】
前記Ａ、Ｂ、Ｒ１、およびＲ２基の少なくとも１つが、前記ポリマーの架橋を可能にする官能基を含む、請求項１から４のいずれか一項に記載のポリマー。
【請求項６】
前記ポリマーが架橋されており、前記ポリマーの架橋が、ラジカル型反応、ディールスアルダー反応、クリックケミストリー、アルケンのヒドロチオール化反応、開環反応、加硫、付加環化、エステル化、およびアミド化から選択される反応によって行われる、および／または前記ポリマーが架橋されており、前記ポリマーの架橋が、ＵＶ照射によって、熱処理によって、マイクロ波によって、電子ビーム下で、ガンマ線照射によって、またはＸ線照射によって行われる、請求項５に記載のポリマー。
【請求項７】
前記ポリマーが架橋されており、前記ポリマーの架橋が、架橋剤、熱開始剤、ＵＶ開始剤、触媒、可塑剤、または少なくとも２つのこれらの組合せの存在下で行われ、前記架橋剤が、好ましくは、２，２−ジメトキシ−２−フェニルアセトフェノン（Ｉｒｇａｃｕｒｅ  ６５１）である、請求項５または６に記載のポリマー。
【請求項８】
少なくとも１つのエステル繰り返し単位および１つのエーテル繰り返し単位を含むポリマーであって、前記ポリマーが式ＩＩ：
【化７】
2021512200.tif 000002
のものであり、ここで、
ｘ、ｙおよびｚは、前記ポリマーの平均分子量が２００ｇ／ｍｏｌから５，０００，０００ｇ／ｍｏｌの間、または２００ｇ／ｍｏｌから１，０００，０００ｇ／ｍｏｌの間、または２００ｇ／ｍｏｌから５００，０００ｇ／ｍｏｌの間、または４００ｇ／ｍｏｌから１００，０００ｇ／ｍｏｌの間、または４００ｇ／ｍｏｌから２０，０００ｇ／ｍｏｌの間であり、ｘが１以上であり、ｙ＋ｚが１以上であるように、それぞれ独立して選択される整数であり、好ましくは、前記エステルおよびエーテル繰り返し単位が、交互に、ランダムに、またはブロック状に結合しており、前記ポリマーが、好ましくは、熱可塑性ポリマーまたは熱硬化性ポリマーである、ポリマー
【請求項９】
前記ポリマーが、ポリカプロラクトン−ブロック−ポリテトラヒドロフラン−ブロック−ポリカプロラクトン  ジアクリレートである、請求項８に記載のポリマー。
【請求項１０】
ポリカプロラクトン−ブロック−ポリテトラヒドロフラン−ブロック−ポリカプロラクトン  ジ−２−（２−メトキシエトキシ）エステルであるポリマーであって、前記ポリマーが、好ましくは、熱可塑性ポリマーまたは熱硬化性ポリマーである、ポリマー。
【請求項１１】
前記ポリマーが架橋されており、前記ポリマーの架橋が、ＵＶ照射によって、熱処理によって、マイクロ波によって、電子ビーム下で、ガンマ線照射によって、またはＸ線照射によって行われ、前記ポリマーが架橋されており、前記ポリマーの架橋が、架橋剤、熱開始剤、ＵＶ開始剤、触媒、可塑剤、または少なくとも２つのこれらの組合せの存在下で行われ、前記架橋剤が、好ましくは、２，２−ジメトキシ−２−フェニルアセトフェノン（Ｉｒｇａｃｕｒｅ  ６５１）である、請求８から１０のいずれか一項に記載のポリマー。
【請求項１２】
請求項１から１１のいずれか一項で定義されるとおりの少なくとも１つのポリマーと、液体電解質、イオン性塩、イオン性液体、ポリマー、無機粒子、非プロトン性極性溶媒、または添加剤から選択される少なくとも１つの要素とを含む組成物。
【請求項１３】
請求項１から１１のいずれか一項で定義されるとおりのポリマーを含む電解質であって、必要に応じて、イオン性塩、イオン性液体、セパレーター、非プロトン性極性溶媒、添加剤、または少なくとも２つのこれらの組合せをさらに含み、前記電解質が、好ましくは、固体ポリマー電解質（ＳＰＥ）またはゲル電解質である、電解質。
【請求項１４】
前記イオン性塩が、ヘキサフルオロリン酸リチウム（ＬｉＰＦ６）、リチウムビス（トリフルオロメタンスルホニル）イミド（ＬｉＴＦＳＩ）、リチウムビス（フルオロスルホニル）イミド（ＬｉＦＳＩ）、リチウム２−トリフルオロメチル−４，５−ジシアノイミダゾレート（ＬｉＴＤＩ）、リチウム４，５−ジシアノ−１，２，３−トリアゾレート（ＬｉＤＣＴＡ）、リチウムビス（ペンタフルオロエチルスルホニル）イミド（ＬｉＢＥＴＩ）、テトラフルオロホウ酸リチウム（ＬｉＢＦ４）、ビス（オキサラト）ホウ酸リチウム（ＬｉＢＯＢ）、硝酸リチウム（ＬｉＮＯ３）、塩化リチウム（ＬｉＣｌ）、臭化リチウム（ＬｉＢｒ）、フッ化リチウム（ＬｉＦ）、過塩素酸リチウム（ＬｉＣｌＯ４）、ヘキサフルオロヒ酸リチウム（ＬｉＡｓＦ６）、トリフルオロメタンスルホン酸リチウム（ＬｉＳＯ３ＣＦ３）（ＬｉＴｆ）、フルオロアルキルリン酸リチウムＬｉ［ＰＦ３（ＣＦ２ＣＦ３）３］  （ＬｉＦＡＰ）、テトラキス（トリフルオロアセトキシ）ホウ酸リチウムＬｉ［Ｂ（ＯＣＯＣＦ３）４］  （ＬｉＴＦＡＢ）、ビス（１，２−ベンゼンジオラト（２−）−Ｏ，Ｏ’）ホウ酸リチウムＬｉ［Ｂ（Ｃ６Ｏ２）２］  （ＬＢＢＢ）、およびそれらの組合せから選択されるリチウム塩である、請求項１３に記載の電解質。
【請求項１５】
前記非プロトン性極性溶媒が、炭酸エチレン（ＥＣ）、炭酸ジエチル（ＤＥＣ）、炭酸プロピレン（ＰＣ）、炭酸ジメチル（ＤＭＣ）、炭酸エチルメチル（ＥＭＣ）、炭酸ビニレン（ＶＣ）、酪酸メチル（ＭＢ）、γ−ブチロラクトン（γ−ＢＬ）、γ−バレロラクトン（γ−ＶＬ）、１，２−ジメトキシエタン（ＤＭＥ）、１，２−ジエトキシエタン（ＤＥＥ）、２−メチルテトラヒドロフラン、ジメチルスルホキシド、ホルムアミド、アセトアミド、ジメチルホルムアミド、ジオキソラン、アセトニトリル、プロピルニトリル、ニトロメタン、エチルモノグリム、トリメトキシメタン、ジオキソラン誘導体、スルホラン、メチルスルホラン、炭酸プロピレン誘導体、テトラヒドロフラン、およびそれらの混合物から選択される、請求項１３または１４に記載の電解質。
【請求項１６】
電気化学的に活性な材料および請求項１から１１のいずれか一項で定義されるとおりのポリマーを含む電極材料であって、前記ポリマーが好ましくは、バインダーである、電極材料。
【請求項１７】
負極、正極および電解質を含む電気化学的電池であって、ここで前記負極、前記正極および前記電解質の少なくとも１つが、請求項１から１１のいずれか一項で定義されるとおりのポリマーまたは請求項１２で定義されるとおりの組成物を含む、電気化学的電池。
【請求項１８】
前記正極が、正極の電気化学的に活性な材料およびバインダー、必要に応じて電子導電性材料、またはそれらの組合せを含み、前記バインダーが好ましくは、請求項１から１１のいずれか一項で定義されるとおりのポリマーを含み、前記電子導電性材料が、好ましくは、カーボンブラック、ＫｅｔｊｅｎＴＭ  ｃａｒｂｏｎ、アセチレンブラック、グラファイト、グラフェン、カーボンナノチューブ、およびカーボンファイバー（カーボンナノファイバーまたは気相で形成されるＶＧＣＦなど）または少なくとも２つのそれらの組合せから選択される、請求項１７に記載の電気化学的電池。
【請求項１９】
請求項１３から１５のいずれか一項で定義されるとおりの電解質を含む、請求項１７または１８に記載の電気化学的電池。
【請求項２０】
請求項１７から１９のいずれか一項で定義されるとおりの少なくとも１つの電気化学的電池を含み、前記電気化学的蓄電池が、好ましくは、リチウムバッテリー、ナトリウムバッテリー、カリウムバッテリー、およびリチウムイオンバッテリーから選択される、電気化学的蓄電池。
【手続補正２】
【補正対象書類名】明細書
【補正対象項目名】００９５
【補正方法】変更
【補正の内容】
【００９５】
企図される本発明の範囲から逸脱することなく、上記の実施形態の１つまたはその他に多数の改変を行うことができる。本出願で言及されているいずれの参考文献、特許、または科学文献の文書も、すべての目的のためにそれらの全体が参照により本明細書に組み込まれる。
(項目１)
少なくとも１つのエステル繰り返し単位および１つのエーテル繰り返し単位を含むポリマーであって、前記ポリマーが式１：
【化５】
2021512200.tif 000003
のものであり、ここで、
ｘ、ｙおよびｚは、前記ポリマーの平均分子量が２００ｇ／ｍｏｌから５，０００，０００ｇ／ｍｏｌの間であり、ｘが１以上であり、ｙ＋ｚが１以上であるように、それぞれ独立して選択される整数であり、
Ｒ１およびＲ２は、水素、Ｃ１−２１アルキル、Ｃ２−２２アルケニル、Ｃ１−１０アルコキシアリル、Ｃ１−１０アルキル（アクリレート）、およびＣ１−１０アルキル（メタクリレート）からそれぞれ独立して選択される直鎖状または分枝状の置換基であり、
ｎ、ｍ、ｏ、およびｐは、整数であり、ｏは１から１０の間であり、ｎ、ｍ、およびｐは０から１０の間であり、
ＡおよびＢは、アルキル、アルケニル、アルキニル、アセチル、アルコキシル、エポキシ含有基、フラン含有基、第１級アミン含有基、マレイミド含有基、アクリレート含有基、および酸基からそれぞれ独立して選択される置換されているまたは置換されていない基である、
ポリマー。
(項目２)
ｎが０から３の間であり、Ｒ１が水素、メチル、−ＣＨ２−Ｏ−ＣＨ２−ＣＨ＝ＣＨ２基、および−ＣＨ＝ＣＨ２基から選択される、項目１に記載のポリマー。
(項目３)
Ｒ１が水素であり、ｎ＝３である、項目２に記載のポリマー。
(項目４)
ｏおよびｐが、それぞれ２から４の間である、項目１から３のいずれか一項に記載のポリマー。
(項目５)
ｍが０から４の間であり、Ｒ２が水素およびメチルから選択される、項目１から４のいずれか一項に記載のポリマー。
(項目６)
Ｒ２が水素であり、ｍ＝４である、項目５に記載のポリマー。
(項目７)
Ａがアクリレートである、項目１から６のいずれか一項に記載のポリマー。
(項目８)
Ｂがアクリレートである、項目１から７のいずれか一項に記載のポリマー。
(項目９)
前記ポリマーの平均分子量が２００ｇ／ｍｏｌから１，０００，０００ｇ／ｍｏｌの間である、項目１から８のいずれか一項に記載のポリマー。
(項目１０)
前記ポリマーの平均分子量が２００ｇ／ｍｏｌから５００，０００ｇ／ｍｏｌの間である、項目９に記載のポリマー。
(項目１１)
前記ポリマーの平均分子量が４００ｇ／ｍｏｌから１００，０００ｇ／ｍｏｌの間である、項目１０に記載のポリマー。
(項目１２)
前記ポリマーの平均分子量が４００ｇ／ｍｏｌから２０，０００ｇ／ｍｏｌの間である、項目１１に記載のポリマー。
(項目１３)
前記ポリマーが、直鎖状、星状、および分枝状から選択される形状である、項目１から１２のいずれか一項に記載のポリマー。
(項目１４)
前記エステルおよびエーテル繰り返し単位が、交互に、ランダムに、またはブロック状に結合している、項目１から１３のいずれか一項に記載のポリマー。
(項目１５)
前記Ａ、Ｂ、Ｒ１、およびＲ２基の少なくとも１つが、前記ポリマーの架橋を可能にする官能基を含む、項目１から１４のいずれか一項に記載のポリマー。
(項目１６)
前記ポリマーが架橋されており、前記ポリマーの架橋が、ラジカル型反応、ディールスアルダー反応、クリックケミストリー、アルケンのヒドロチオール化反応、開環反応、加硫、付加環化、エステル化、およびアミド化から選択される反応によって行われる、項目１５に記載のポリマー。
(項目１７)
前記ポリマーが架橋されており、前記ポリマーの架橋が、ＵＶ照射によって、熱処理によって、マイクロ波によって、電子ビーム下で、ガンマ線照射によって、またはＸ線照射によって行われる、項目１５または１６に記載のポリマー。
(項目１８)
前記ポリマーが架橋されており、前記ポリマーの架橋が、架橋剤、熱開始剤、ＵＶ開始剤、触媒、可塑剤、または少なくとも２つのこれらの組合せの存在下で行われる、項目１５から１７のいずれか一項に記載のポリマー。
(項目１９)
前記架橋剤が、２，２−ジメトキシ−２−フェニルアセトフェノン（Ｉｒｇａｃｕｒｅ
６５１）である、項目１８に記載のポリマー。
(項目２０)
前記ポリマーが、熱可塑性ポリマーまたは熱硬化性ポリマーである、項目１から１９のいずれか一項に記載のポリマー。
(項目２１)
項目１から２０のいずれか一項で定義されるとおりの少なくとも１つのポリマーと、液体電解質、イオン性塩、イオン性液体、ポリマー、無機粒子、非プロトン性極性溶媒、または添加剤から選択される少なくとも１つの要素とを含む組成物。
(項目２２)
項目１から２０のいずれか一項で定義されるとおりのポリマーを含む電解質。
(項目２３)
前記電解質が、固体ポリマー電解質（ＳＰＥ）である、項目２２に記載の電解質。
(項目２４)
前記電解質が、ゲル電解質である、項目２２に記載の電解質。
(項目２５)
前記電解質が、イオン性塩、イオン性液体、セパレーター、非プロトン性極性溶媒、添加剤、または少なくとも２つのこれらの組合せをさらに含む、項目２２から２４のいずれか一項に記載の電解質。
(項目２６)
前記イオン性塩が、ヘキサフルオロリン酸リチウム（ＬｉＰＦ６）、リチウムビス（トリフルオロメタンスルホニル）イミド（ＬｉＴＦＳＩ）、リチウムビス（フルオロスルホニル）イミド（ＬｉＦＳＩ）、リチウム２−トリフルオロメチル−４，５−ジシアノイミダゾレート（ＬｉＴＤＩ）、リチウム４，５−ジシアノ−１，２，３−トリアゾレート（ＬｉＤＣＴＡ）、リチウムビス（ペンタフルオロエチルスルホニル）イミド（ＬｉＢＥＴＩ）、テトラフルオロホウ酸リチウム（ＬｉＢＦ４）、ビス（オキサラト）ホウ酸リチウム（ＬｉＢＯＢ）、硝酸リチウム（ＬｉＮＯ３）、塩化リチウム（ＬｉＣｌ）、臭化リチウム（ＬｉＢｒ）、フッ化リチウム（ＬｉＦ）、過塩素酸リチウム（ＬｉＣｌＯ４）、ヘキサフルオロヒ酸リチウム（ＬｉＡｓＦ６）、トリフルオロメタンスルホン酸リチウム（ＬｉＳＯ３ＣＦ３）（ＬｉＴｆ）、フルオロアルキルリン酸リチウムＬｉ［ＰＦ３（ＣＦ２ＣＦ３）３］  （ＬｉＦＡＰ）、テトラキス（トリフルオロアセトキシ）ホウ酸リチウムＬｉ［Ｂ（ＯＣＯＣＦ３）４］  （ＬｉＴＦＡＢ）、ビス（１，２−ベンゼンジオラト（２−）−Ｏ，Ｏ’）ホウ酸リチウムＬｉ［Ｂ（Ｃ６Ｏ２）２］  （ＬＢＢＢ）、およびそれらの組合せから選択されるリチウム塩である、項目２５に記載の電解質。
(項目２７)
前記非プロトン性極性溶媒が、炭酸エチレン（ＥＣ）、炭酸ジエチル（ＤＥＣ）、炭酸プロピレン（ＰＣ）、炭酸ジメチル（ＤＭＣ）、炭酸エチルメチル（ＥＭＣ）、炭酸ビニレン（ＶＣ）、酪酸メチル（ＭＢ）、γ−ブチロラクトン（γ−ＢＬ）、γ−バレロラクトン（γ−ＶＬ）、１，２−ジメトキシエタン（ＤＭＥ）、１，２−ジエトキシエタン（ＤＥＥ）、２−メチルテトラヒドロフラン、ジメチルスルホキシド、ホルムアミド、アセトアミド、ジメチルホルムアミド、ジオキソラン、アセトニトリル、プロピルニトリル、ニトロメタン、エチルモノグリム、トリメトキシメタン、ジオキソラン誘導体、スルホラン、メチルスルホラン、炭酸プロピレン誘導体、テトラヒドロフラン、およびそれらの混合物から選択される、項目２５または２６に記載の電解質。
(項目２８)
電気化学的に活性な材料および項目１から２０のいずれか一項で定義されるとおりのポリマーを含む電極材料。
(項目２９)
前記ポリマーがバインダーである、項目２８に記載の電極材料。
(項目３０)
負極、正極および電解質を含む電気化学的電池であって、ここで前記負極、前記正極および前記電解質の少なくとも１つが、項目１から２０のいずれか一項で定義されるとおりのポリマーまたは項目２１で定義されるとおりの組成物を含む、電気化学的電池。
(項目３１)
前記正極が、正極の電気化学的に活性な材料およびバインダー、必要に応じて電子導電性材料、またはそれらの組合せを含む、項目３０に記載の電気化学的電池。
(項目３２)
前記バインダーが項目１から２０のいずれか一項で定義されるとおりのポリマーを含む、項目３１に記載の電気化学的電池。
(項目３３)
前記電子導電性材料が、カーボンブラック、ＫｅｔｊｅｎＴＭ  ｃａｒｂｏｎ、アセチレンブラック、グラファイト、グラフェン、カーボンナノチューブ、およびカーボンファイバー（カーボンナノファイバーまたは気相で形成されるＶＧＣＦなど）または少なくとも２つのそれらの組合せから選択される、項目３１または３２に記載の電気化学的電池。(項目３４)
項目２２から２７のいずれか一項で定義されるとおりの電解質を含む、項目３０から３３のいずれか一項に記載の電気化学的電池。
(項目３５)
項目３０から３４のいずれか一項で定義されるとおりの少なくとも１つの電気化学的電池を含む、電気化学的蓄電池。
(項目３６)
前記電気化学的蓄電池が、リチウムバッテリー、ナトリウムバッテリー、カリウムバッテリー、およびリチウムイオンバッテリーから選択される、項目３５に記載の電気化学的蓄電池。
本発明は、例えば、以下の項目を提供する。
(項目１)
少なくとも１つのエステル繰り返し単位および１つのエーテル繰り返し単位を含むポリマーであって、前記ポリマーが式Ｉ：
【化６】
2021512200.tif 000004
のものであり、ここで、
ｘ、ｙおよびｚは、前記ポリマーの平均分子量が２００ｇ／ｍｏｌから５，０００，０００ｇ／ｍｏｌの間であり、ｘが１以上であり、ｙ＋ｚが１以上であるように、それぞれ独立して選択される整数であり、
Ｒ１およびＲ２は、水素、Ｃ１−２１アルキル、Ｃ２−２２アルケニル、Ｃ１−１０アルコキシアリル、Ｃ１−１０アルキル（アクリレート）、およびＣ１−１０アルキル（メタクリレート）からそれぞれ独立して選択される直鎖状または分枝状の置換基であり、
ｎ、ｍ、ｏ、およびｐは、整数であり、ｏは１から１０の間であり、ｎ、ｍ、およびｐは０から１０の間であり、
ＡおよびＢは、アルキル、アルケニル、アルキニル、アセチル、アルコキシル、エポキシ含有基、フラン含有基、第１級アミン含有基、マレイミド含有基、アクリレート含有基、および酸基からそれぞれ独立して選択される置換されているまたは置換されていない基である、
ポリマー。
(項目２)
ｎが０から３の間であり、Ｒ１が水素、メチル、−ＣＨ２−Ｏ−ＣＨ２−ＣＨ＝ＣＨ２基、および−ＣＨ＝ＣＨ２基から選択される、項目１に記載のポリマー。
(項目３)
Ｒ１が水素であり、ｎ＝３である、項目２に記載のポリマー。
(項目４)
ｏおよびｐが、それぞれ２から４の間である、項目１から３のいずれか一項に記載のポリマー。
(項目５)
ｍが０から４の間であり、Ｒ２が水素およびメチルから選択される、項目１から４のいずれか一項に記載のポリマー。
(項目６)
Ｒ２が水素であり、ｍ＝４である、項目５に記載のポリマー。
(項目７)
Ａがアクリレートである、項目１から６のいずれか一項に記載のポリマー。
(項目８)
Ｂがアクリレートである、項目１から７のいずれか一項に記載のポリマー。
(項目９)
前記ポリマーの平均分子量が２００ｇ／ｍｏｌから１，０００，０００ｇ／ｍｏｌの間である、項目１から８のいずれか一項に記載のポリマー。
(項目１０)
前記ポリマーの平均分子量が２００ｇ／ｍｏｌから５００，０００ｇ／ｍｏｌの間である、項目９に記載のポリマー。
(項目１１)
前記ポリマーの平均分子量が４００ｇ／ｍｏｌから１００，０００ｇ／ｍｏｌの間である、項目１０に記載のポリマー。
(項目１２)
前記ポリマーの平均分子量が４００ｇ／ｍｏｌから２０，０００ｇ／ｍｏｌの間である、項目１１に記載のポリマー。
(項目１３)
前記ポリマーが、直鎖状、星状、および分枝状から選択される形状である、項目１から１２のいずれか一項に記載のポリマー。
(項目１４)
前記エステルおよびエーテル繰り返し単位が、交互に、ランダムに、またはブロック状に結合している、項目１から１３のいずれか一項に記載のポリマー。
(項目１５)
前記Ａ、Ｂ、Ｒ１、およびＲ２基の少なくとも１つが、前記ポリマーの架橋を可能にする官能基を含む、項目１から１４のいずれか一項に記載のポリマー。
(項目１６)
前記ポリマーが架橋されており、前記ポリマーの架橋が、ラジカル型反応、ディールスアルダー反応、クリックケミストリー、アルケンのヒドロチオール化反応、開環反応、加硫、付加環化、エステル化、およびアミド化から選択される反応によって行われる、項目１５に記載のポリマー。
(項目１７)
前記ポリマーが架橋されており、前記ポリマーの架橋が、ＵＶ照射によって、熱処理によって、マイクロ波によって、電子ビーム下で、ガンマ線照射によって、またはＸ線照射によって行われる、項目１５または１６に記載のポリマー。
(項目１８)
前記ポリマーが架橋されており、前記ポリマーの架橋が、架橋剤、熱開始剤、ＵＶ開始剤、触媒、可塑剤、または少なくとも２つのこれらの組合せの存在下で行われる、項目１５から１７のいずれか一項に記載のポリマー。
(項目１９)
前記架橋剤が、２，２−ジメトキシ−２−フェニルアセトフェノン（Ｉｒｇａｃｕｒｅ
６５１）である、項目１８に記載のポリマー。
(項目２０)
前記ポリマーが、熱可塑性ポリマーまたは熱硬化性ポリマーである、項目１から１９のいずれか一項に記載のポリマー。
(項目２１)
少なくとも１つのエステル繰り返し単位および１つのエーテル繰り返し単位を含むポリマーであって、前記ポリマーが式ＩＩ：
【化７】
2021512200.tif 000005
のものであり、ここで、
ｘ、ｙおよびｚは、前記ポリマーの平均分子量が２００ｇ／ｍｏｌから５，０００，０００ｇ／ｍｏｌの間であり、ｘが１以上であり、ｙ＋ｚが１以上であるように、それぞれ独立して選択される整数である、ポリマー
(項目２２)
前記ポリマーの平均分子量が２００ｇ／ｍｏｌから１，０００，０００ｇ／ｍｏｌの間である、項目２１に記載のポリマー。
(項目２３)
前記ポリマーの平均分子量が２００ｇ／ｍｏｌから５００，０００ｇ／ｍｏｌの間である、項目２２に記載のポリマー。
(項目２４)
前記ポリマーの平均分子量が４００ｇ／ｍｏｌから１００，０００ｇ／ｍｏｌの間である、項目２３に記載のポリマー。
(項目２５)
前記ポリマーの平均分子量が４００ｇ／ｍｏｌから２０，０００ｇ／ｍｏｌの間である、項目２４に記載のポリマー。
(項目２６)
前記エステルおよびエーテル繰り返し単位が、交互に、ランダムに、またはブロック状に結合している、項目２１から２５のいずれか一項に記載のポリマー。
(項目２７)
前記ポリマーが、ポリカプロラクトン−ブロック−ポリテトラヒドロフラン−ブロック−ポリカプロラクトン  ジアクリレートである、項目２１から２５のいずれか一項に記載のポリマー。
(項目２８)
ポリカプロラクトン−ブロック−ポリテトラヒドロフラン−ブロック−ポリカプロラクトン  ジ−２−（２−メトキシエトキシ）エステルであるポリマー。
(項目２９)
前記ポリマーが架橋されており、前記ポリマーの架橋が、ＵＶ照射によって、熱処理によって、マイクロ波によって、電子ビーム下で、ガンマ線照射によって、またはＸ線照射によって行われる、請求２１から２８のいずれか一項に記載のポリマー。
(項目３０)
前記ポリマーが架橋されており、前記ポリマーの架橋が、架橋剤、熱開始剤、ＵＶ開始剤、触媒、可塑剤、または少なくとも２つのこれらの組合せの存在下で行われる、項目２９に記載のポリマー。
(項目３１)
前記架橋剤が、２，２−ジメトキシ−２−フェニルアセトフェノン（Ｉｒｇａｃｕｒｅ
６５１）である、項目３０に記載のポリマー。
(項目３２)
前記ポリマーが、熱可塑性ポリマーまたは熱硬化性ポリマーである、項目２１から３１のいずれか一項に記載のポリマー。
(項目３３)
項目１から３２のいずれか一項で定義されるとおりの少なくとも１つのポリマーと、液体電解質、イオン性塩、イオン性液体、ポリマー、無機粒子、非プロトン性極性溶媒、または添加剤から選択される少なくとも１つの要素とを含む組成物。
(項目３４)
項目１から３２のいずれか一項で定義されるとおりのポリマーを含む電解質。
(項目３５)
前記電解質が、固体ポリマー電解質（ＳＰＥ）である、項目３４に記載の電解質。
(項目３６)
前記電解質が、ゲル電解質である、項目３４に記載の電解質。
(項目３７)
前記電解質が、イオン性塩、イオン性液体、セパレーター、非プロトン性極性溶媒、添加剤、または少なくとも２つのこれらの組合せをさらに含む、項目３４から３６のいずれか一項に記載の電解質。
(項目３８)
前記イオン性塩が、ヘキサフルオロリン酸リチウム（ＬｉＰＦ６）、リチウムビス（トリフルオロメタンスルホニル）イミド（ＬｉＴＦＳＩ）、リチウムビス（フルオロスルホニル）イミド（ＬｉＦＳＩ）、リチウム２−トリフルオロメチル−４，５−ジシアノイミダゾレート（ＬｉＴＤＩ）、リチウム４，５−ジシアノ−１，２，３−トリアゾレート（ＬｉＤＣＴＡ）、リチウムビス（ペンタフルオロエチルスルホニル）イミド（ＬｉＢＥＴＩ）、テトラフルオロホウ酸リチウム（ＬｉＢＦ４）、ビス（オキサラト）ホウ酸リチウム（ＬｉＢＯＢ）、硝酸リチウム（ＬｉＮＯ３）、塩化リチウム（ＬｉＣｌ）、臭化リチウム（ＬｉＢｒ）、フッ化リチウム（ＬｉＦ）、過塩素酸リチウム（ＬｉＣｌＯ４）、ヘキサフルオロヒ酸リチウム（ＬｉＡｓＦ６）、トリフルオロメタンスルホン酸リチウム（ＬｉＳＯ３ＣＦ３）（ＬｉＴｆ）、フルオロアルキルリン酸リチウムＬｉ［ＰＦ３（ＣＦ２ＣＦ３）３］  （ＬｉＦＡＰ）、テトラキス（トリフルオロアセトキシ）ホウ酸リチウムＬｉ［Ｂ（ＯＣＯＣＦ３）４］  （ＬｉＴＦＡＢ）、ビス（１，２−ベンゼンジオラト（２−）−Ｏ，Ｏ’）ホウ酸リチウムＬｉ［Ｂ（Ｃ６Ｏ２）２］  （ＬＢＢＢ）、およびそれらの組合せから選択されるリチウム塩である、項目３７に記載の電解質。
(項目３９)
前記非プロトン性極性溶媒が、炭酸エチレン（ＥＣ）、炭酸ジエチル（ＤＥＣ）、炭酸プロピレン（ＰＣ）、炭酸ジメチル（ＤＭＣ）、炭酸エチルメチル（ＥＭＣ）、炭酸ビニレン（ＶＣ）、酪酸メチル（ＭＢ）、γ−ブチロラクトン（γ−ＢＬ）、γ−バレロラクトン（γ−ＶＬ）、１，２−ジメトキシエタン（ＤＭＥ）、１，２−ジエトキシエタン（ＤＥＥ）、２−メチルテトラヒドロフラン、ジメチルスルホキシド、ホルムアミド、アセトアミド、ジメチルホルムアミド、ジオキソラン、アセトニトリル、プロピルニトリル、ニトロメタン、エチルモノグリム、トリメトキシメタン、ジオキソラン誘導体、スルホラン、メチルスルホラン、炭酸プロピレン誘導体、テトラヒドロフラン、およびそれらの混合物から選択される、項目３７または３８に記載の電解質。
(項目４０)
電気化学的に活性な材料および項目１から３２のいずれか一項で定義されるとおりのポリマーを含む電極材料。
(項目４１)
前記ポリマーがバインダーである、項目４０に記載の電極材料。
(項目４２)
負極、正極および電解質を含む電気化学的電池であって、ここで前記負極、前記正極および前記電解質の少なくとも１つが、項目１から３２のいずれか一項で定義されるとおりのポリマーまたは項目３３で定義されるとおりの組成物を含む、電気化学的電池。
(項目４３)
前記正極が、正極の電気化学的に活性な材料およびバインダー、必要に応じて電子導電性材料、またはそれらの組合せを含む、項目４２に記載の電気化学的電池。
(項目４４)
前記バインダーが項目１から２０のいずれか一項で定義されるとおりのポリマーを含む、項目４３に記載の電気化学的電池。
(項目４５)
前記電子導電性材料が、カーボンブラック、ＫｅｔｊｅｎＴＭ  ｃａｒｂｏｎ、アセチレンブラック、グラファイト、グラフェン、カーボンナノチューブ、およびカーボンファイバー（カーボンナノファイバーまたは気相で形成されるＶＧＣＦなど）または少なくとも２つのそれらの組合せから選択される、項目４３または４４に記載の電気化学的電池。
(項目４６)
項目３４から３９のいずれか一項で定義されるとおりの電解質を含む、項目４２から４５のいずれか一項に記載の電気化学的電池。
(項目４７)
項目４２から４６のいずれか一項で定義されるとおりの少なくとも１つの電気化学的電池を含む、電気化学的蓄電池。
(項目４８)
前記電気化学的蓄電池が、リチウムバッテリー、ナトリウムバッテリー、カリウムバッテリー、およびリチウムイオンバッテリーから選択される、項目４７に記載の電気化学的蓄電池。